СПОСОБ ПОЛУЧЕНИЯ СИЛЬНО РАССЛОЕННОГО ВЕРМИКУЛИТА И СПОСОБ ИЗГОТОВЛЕНИЯ ПРЕССОВАННОГО МАТЕРИАЛА

1. Способ получения расслоенного вермикулита, применяемого в качестве изолирующего материала, содержащий следующие стадии:
- нагрев нерасслоенного гидратированного вермикулита до температуры от 400 до 600°C в течение времени от 3 до 7 ч с образованием обезвоженного вермикулита;
- контактирование обезвоженного вермикулита с раствором, содержащим реагент интеркаляции, который может разлагаться, выделяя, по меньшей мере, один газ.
2. Способ по п.1, в котором реагент интеркаляции является пероксидом водорода.
3. Способ по п.1, в котором пероксид водорода используют в виде раствора с концентрацией от 35 до 50 мас.%.
4. Способ по любому из пп.1-3, в котором контактирование осуществляют при температуре от 20 до 100°C.
5. Способ изготовления прессованного материала, применяемого для теплоизоляции, содержащий:
- формование расслоенного вермикулита, полученного способом по пп.1-4, путем его прессования.
6. Способ изготовления по п.5, в котором формование осуществляют без применения органического связующего.
7. Способ изготовления по п.5, в котором перед формованием измельчают указанный вермикулит.
8. Способ изготовления по п.7, в котором измельченный вермикулит нагревают до температуры от 700 до 800°C в течение времени от 1 до 14 ч.
9. Способ изготовления по п.7 или 8, в котором вермикулит повторно увлажняют дистиллированной водой или вводят в контакт с «мостикообразующим» раствором, содержащим элементы, выбранные из группы, состоящие из алюминия и кремния.
10. Способ изготовления по п.5, в котором вермикулит после формования нагревают до температуры от 500 до 800°C.